(57)【要約】【課題】収率や作業効率の良い複合フィルム単体からなる脱機包装又は真空包装を可能にした包装体を提供すること。【解決手段】基材フィルム（１１）、緩衝層（１２）、バリア層（１３）、シーラント層（１４）が順次この順序で積層された複合フィルム（１０）を袋状に製袋し、粒状など固形物の集合体（２０）を内部に収納し、脱気包装又は真空包装した。緩衝層（１２）は不織布、発泡プラスチックフィルム、発泡プラスチックシート、合成紙のいずれかが良い。【選択図】図１
2004091024.tif 000002
【特許請求の範囲】
【請求項１】
基材フィルム、緩衝層、バリア層、シーラント層が順次この順序で積層された複合フィルムを袋状に製袋し、粒状など固形物の集合体を内部に収納し、脱気又は真空包装したことを特徴とする包装体。
【請求項２】
前記基材フィルムが、ポリエチレンテレフタレートフィルム、ナイロンフィルムのいずれか乃至はこれらを含む積層フィルムであることを特徴とする請求項１記載の包装体。
【請求項３】
前記緩衝層が、不織布、発泡プラスチックフィルム、発泡プラスチックシート、合成紙のいずれかであることを特徴とする請求項１記載の包装体。
【請求項４】
前記バリア層が、アルミニウム箔、金属蒸着プラスチックフィルム又は無機化合物蒸着プラスチックフィルム、バリア層コーティングプラスチックフィルムのいずれか乃至はこれらを含む積層フィルムであることを特徴とする請求項１記載の包装体。
【請求項５】
前記シーラント層が、ポリオレフィン系樹脂であることを特徴とする請求項１記載の包装体。
【請求項６】
前記粒状など固形物の集合体がコーヒー豆、茶葉のいずれかであることを特徴とする請求項１乃至５のいずれか１項に記載の包装体。
【発明の詳細な説明】
【０００１】
【発明の属する技術分野】
本発明は、例えば、コーヒー豆、茶葉のような固形物の集合体を脱気包装又は真空包装した包装体に関するものである。
【０００２】
【従来の技術】
従来、例えば、コーヒー豆、茶葉のような固形物の集合体をアルミニウム箔を含む積層プラスチックフィルムからなる包装袋に真空包装する場合は、内容物の凹凸の形状が包装袋の表面に出ないように図３に示すように、延伸ナイロン（ＯＮｙ）フィルム／アルミニウム箔（Ａｌ）／シーラント層の層構成からなる内袋用フィルム（３１）とポリエチレンテレフタレート（ＰＥＴ）フィルムからなる外袋用フィルム（３２）の間に空気層（３３）を入れて重ねる二重袋（３０）の形態で製品化していた。
【０００３】
しかしながら、この方法では、内袋用フィルム（３１）と外袋用フィルム（３２）を重ねて貼り合わせるため、接着剤をパターンコートしたり、印刷絵柄に見当を合わせながら貼り合わせるといった高度の技術を必要として、収率や作業効率の面からも問題のある方法であった。
【０００４】
【発明が解決しようとする課題】
本発明は、積層プラスチックフィルムからなる包装袋に脱気包装又は真空包装されたコーヒー豆等の包装体に関する以上のような問題点を解決するためになされたもので、収率や作業効率の良い複合フィルム単体からなる脱気包装又は真空包装可能した包装体を提供することを課題とする。
【０００５】
【課題を解決するための手段】
本発明の請求項１の発明は、基材フィルム、緩衝層、バリア層、シーラント層が順次この順序で積層された複合フィルムを袋状に製袋し、粒状など固形物の集合体を内部に収納し、脱気又は真空包装したことを特徴とする包装体である。
【０００６】
このように請求項１記載の発明によれば、基材フィルム、緩衝層、バリア層、シーラント層が順次この順序で積層された複合フィルムを用いて製袋しているので、内容物である凹凸のある固形物の集合体は、緩衝層で凹凸が吸収され、内容物の凹凸が袋の表面に出ない状態で脱気包装又は真空包装が可能である。
【０００７】
また、請求項２の発明は、請求項１の発明において、前記基材フィルムが、ポリエチレンテレフタレートフィルム、ナイロンフィルムのいずれか乃至はこれらを含む積層フィルムであることを特徴とする包装体である。
【０００８】
このように請求項２記載の発明によれば、基材フィルムが、ポリエチレンテレフタレートフィルム、ナイロンフィルムのいずれか乃至はこれらを含む積層フィルムから成るので、耐ピンホール性に優れている。
【０００９】
また、請求項３の発明は、請求項１の発明において、前記緩衝層が、不織布、発泡プラスチックフィルム、発泡プラスチックシート、合成紙のいずれかであることを特徴とする包装体である。
【００１０】
このように請求項３記載の発明によれば、緩衝層が、不織布、発泡プラスチックフィルム、発泡プラスチックシート、合成紙のいずれかより成るので、凹凸のある内容物であっても、内容物表面の凹凸は緩衝層で吸収され、内容物の凹凸が袋の表面に出ない状態で脱気包装又は真空包装ができる。
【００１１】
また、請求項４の発明は、請求項１の発明において、前記バリア層が、アルミニウム箔、金属蒸着プラスチックフィルム又は無機化合物蒸着プラスチックフィルム、バリア層コーティングプラスチックフィルムのいずれか乃至はこれらを含む積層フィルムであることを特徴とする包装体である。
【００１２】
このように請求項４記載の発明によれば、バリア層が、アルミニウム箔、金属蒸着プラスチックフィルム又は無機化合物蒸着プラスチックフィルム、バリア層コーティングプラスチックフィルムのいずれか乃至はこれらを含む積層フィルムから成るので、包装体はガスバリア性に優れ、脱気包装適性や真空包装適性が有り、長期間の保存が可能になる。
【００１３】
また、請求項５の発明は、請求項１の発明において、前記シーラント層が、ポリオレフィン系樹脂であることを特徴とする包装体である。
【００１４】
このように請求項５記載の発明によれば、シーラント層がポリエチレン、ポリプロピレンのようなポリレフィン系樹脂から成るので、製袋する際の製袋適性が良い。
【００１５】
また、請求項６の発明は、請求項１、２、３、４又は５記載の発明において、前記粒状などの集合体がコーヒー豆、茶葉のいずれかであることを特徴とする包装体である。
【００１６】
【発明の実施の形態】
本発明の包装体を一実施形態に基づいて以下に詳細に説明する。
本発明の包装体は、例えば、図１に示すように、外側より内側に向けて、基材フィルム（１１）、緩衝層（１２）、バリア層（１３）、シーラント層（１４）が順次この順序で積層された複合フィルム（１０）を袋状に製袋し、粒状など固形物の集合体（２０）を内部に収納し、脱気包装又は真空包装した包装体（１）である。
【００１７】
基材フィルム（１１）は、強靱性、耐突き刺し性に優れたＰＥＴフィルムやＯＮｙフィルム、あるいはＰＥＴフィルムやＯＮｙフィルムを含む積層フィルムが好ましく使用できる。
基材フィルム（１１）の好適の厚さは、ＰＥＴフィルムで２５μｍ程度、ＯＮｙフィルムで１５μｍ程度である。
【００１８】
緩衝層（１２）は、コーヒー豆等のような表面に凹凸のある集合体の表面の凹凸を吸収する層で、不織布（例えば、ポリエステル樹脂系のエルベス（ユニチカ株式会社製）、坪量２０〜３０ｇ／ｍ２　）、発泡プラスチックフィルム（例えば、ポリプロピレン樹脂系のサニパール（三井化学プラテック株式会社製）、厚さ１００μｍ）、発泡プラスチックシート（例えば、ポリプロピレン樹脂系のＰボード（ＪＳＰ株式会社製）、厚さ２０００μｍ）、合成紙（例えば、ポリプロピレン樹脂系のユポ（王子油化合成紙株式会社製）、厚さ８０μｍ）が好ましく使用できる。
【００１９】
バリア層（１３）は、ガスバリア性を付与する層で、アルミニウム箔や一軸ないし二軸延伸されたＰＥＴフィルム、ポリアミドフィルム、ポリオレフィン系フィルムなどの延伸フィルム上にアルミニウム等の金属の薄膜を蒸着した金属蒸着プラスチックフィルムや一軸ないし二軸延伸されたＰＥＴフィルム、ポリアミドフィルム、ポリオレフィン系フィルムなどの延伸フィルム上に、酸化アルミニウムや酸化ケイ素などの無機化合物の薄膜を設けた無機化合物蒸着プラスチックフィルムや上記のプラスチックフィルムに塩化ビニリデン樹脂、無機層状化合物とポリビニルアルコール等の水溶性高分子の混合物等を適量塗工したバリア層コーティングプラスチックフィルムが好ましく使用できる。
あるいは、アルミニウム箔、金属蒸着プラスチックフィルム、無機化合物蒸着プラスチックフィルム、バリア層コーティングプラスチックフィルムのいずれかを含む積層フィルムが好ましく使用できる。
【００２０】
シーラント層（１４）は、包装体に熱封緘性を付与する層で、ポリエチレン樹脂、ポリプロピレン樹脂等のポリオレフィン系樹脂が好適に使用できる。
【００２１】
これら各層を積層して複合フィルム（１０）とするが、各層の積層方法は特に限定されず、二液反応型のポリエステル樹脂系接着剤（図示せず）を介してドライラミネート法により方法が好ましく使用できる。
この積層方法であればパターンでのラミネートを必要としないので、効率良く複合フィルムを作製することができる。
【００２２】
このようにして作製した複合フィルム（１０）を所望の寸法にスリットして製袋する。袋の形状は、二方シール袋、三方シール袋、四方シール袋等任意であるが、内容物がコーヒー豆、茶葉などの場合、包装内容積／包装材料面積比の大きいガゼット袋とする場合が多い。
【００２３】
出来上がったガゼット袋にコーヒー豆や茶葉を規定量入れて、脱気包装又は真空包装する。または、ガス吸収剤、例えば、酸素吸収剤や炭酸ガス吸収剤を封入し減圧包装する。このようにして本発明の包装体は作製される。
この包装体は、包装袋に緩衝層を設けているので、内容物である集合体の表面の凹凸が緩衝層に吸収されて内容物の凹凸の形状が表面に出ることがない。
また、ガスバリア性に優れているので、脱気包装又は真空包装された包装体は長期間の保存に耐えられる。
【００２４】
【発明の効果】
上記のように、本発明の包装体は、基材フィルム、緩衝層、バリア層、シーラント層を順次ドライラミネート法などの積層方法を用いて積層した複合フィルムからなる袋を使用しているので、袋の表面に内容物である固形物の集合体の凹凸が表れず、かつ、収率や作業効率の良い包装体が作製できる。
【図面の簡単な説明】
【図１】本発明の包装体に使用する複合フィルムの一実施例を示す、断面説明図である。
【図２】本発明の包装体の使用状態の一実施例を示す、模式説明図である。
【図３】従来の包装体の使用状態の一例を示す、模式説明図である。
【符号の説明】
１‥‥包装体
１０‥‥複合フィルム
１１‥‥基材フィルム
１２‥‥緩衝層
１３‥‥バリア層
１４‥‥シーラント層
２０‥‥集合体
３０‥‥二重袋
３１‥‥内袋用フィルム
３２‥‥外袋用フィルム
３３‥‥空気層
【図１】
2004091024.tif 000003
【図２】
2004091024.tif 000004
【図３】
2004091024.tif 000005